【手続補正書】
【提出日】平成19年11月2日(2007.11.2)
【手続補正１】
【補正対象書類名】特許請求の範囲
【補正対象項目名】全文
【補正方法】変更
【補正の内容】
【特許請求の範囲】
【請求項１】
ディスプレーまたは受像スクリーンの背面照明のためのシステムであって、
内側および外側を備えた中空体の形のガラス本体を有する少なくとも１つの発光装置と、
１つまたは複数のポリマーを実質的に含むか、または１つまたは複数のポリマーからなり、前記１つまたは複数のポリマーが、ポリ塩化ビニル（ＰＶＣ）、ポリスチレン（ＰＳ）、ポリエチレン（ＰＥ）、ポリプロピレン（ＰＰ）、ポリアミド（ＰＡ）、ポリカーボネート（ＰＣ）、ポリイミド樹脂、ポリエーテルケトン（ＰＥＫ，ＰＥＥＫ，ＰＡＥＫ）、ポニフェニレンスルフィド（ＰＰＳ）、ＳＡＮ（スチレン−アクリルニトリルコポリマー）、ポリブチレンテレフタレート（ＰＢＴ）、ポリメチルメタクリレート（ＰＭＭＡ）、ポリカーボネートおよびシクロオレフィンをベースにしたポリマー、好ましくはポリメチルメタクリレート（ＰＭＭＡ）、ならびにシクロオレフィンをベースにしたポリマーおよびそれらの混合物からなる群から選択されるところの配光ユニットとを具備し、
前記ガラス本体のガラス組成は紫外線遮断を備え、ガラス組成は該紫外線遮断よりも短い波長について紫外線をブロックするものであり、前記紫外線遮断は、＞２６０ｎｍないし≦３５０ｎｍにあるシステム。
【請求項２】
前記紫外線遮断が、３００ｎｍ〜３５０ｎｍにある請求項１に記載のシステム。
【請求項３】
前記紫外線遮断が、３１０ｎｍ〜３３０ｎｍにある請求項１または２に記載のシステム。
【請求項４】
前記紫外線遮断が、３１３ｎｍ〜３２５ｎｍにある請求項１〜３のいずれか１項に記載のシステム。
【請求項５】
シクロオレフィンをベースにした前記１つまたは複数のポリマーは、環状オレフィンポリマーおよび環状オレフィンコポリマー並びにこれらのポリマーの混合物からなる群から選択されることを特徴とする請求項１〜４のいずれか１項に記載のシステム。
【請求項６】
前記配光ユニットは実質的に平らなプレートまたはディスク、特に、ディフューザプレートまたはディフューザディスクあるいは光ガイド型のプレート（ＬＧＰ）であることを特徴とする請求項１ないし５のいずれか１項に記載のシステム。
【請求項７】
前記発光装置は放電ランプであることを特徴とする請求項１〜６のいずれか１項に記載のシステム。
【請求項８】
前記放電ランプは放電空間を有し、この放電空間には、放電物質が充填されていることを特徴とする請求項７に記載のシステム。
【請求項９】
前記放電物質は、水銀を含むことを特徴とする請求項８に記載のシステム。
【請求項１０】
前記放電物質は、キセノンを含むことを特徴とする請求項８に記載のシステム。
【請求項１１】
前記放電物質は、水銀およびキセノンを含むことを特徴とする請求項８に記載のシステム。
【請求項１２】
前記ガラス本体の内側には、蛍光層が付着されていることを特徴とする請求項１〜１１のいずれか１項に記載のシステム。
【請求項１３】
前記ガラス本体は、温度処理されたガラスを含み、その温度処理により紫外線遮断の状態が調整されていることを特徴とする請求項１〜１２のいずれか１項に記載のシステム。
【請求項１４】
前記温度処理がなされるのは、前記ガラスが、熔融後に、特に５００Ｋ／分よりも小さい冷却速度による緩慢な冷却に供されるか、または或る時間温度ＴＨに加熱されることによってであり、時間および温度または冷却速度は、前記ガラスが、迅速に冷却されるガラス管との比較で、特に、＞５００Ｋ／分の冷却速度で、５ｎｍより大きく、特に１０ｎｍよりも大きい紫外線遮断のシフトを示すように選択されていることを特徴とする請求項１３に記載のシステム。
【請求項１５】
前記ガラス本体の前記ガラスが、以下の組成：
ＳｉＯ２                              ５５〜８５重量％
Ｂ２Ｏ３                              ＞０〜３５重量％
Ａｌ２Ｏ３                              ０〜１０重量％
Ｌｉ２Ｏ                                ０〜１０重量％
Ｎａ２Ｏ                                ０〜２０重量％
Ｋ２Ｏ                                  ０〜２０重量％、但し、
ΣＬｉ２Ｏ＋Ｎａ２Ｏ＋Ｋ２Ｏは            ０〜２５重量％であり、
ＭｇＯ                                  ０〜８重量％
ＣａＯ                                  ０〜２０重量％
ＳｒＯ                                  ０〜５重量％
ＢａＯ                                  ０〜３０重量％、特に
ＢａＯ                                  ０〜５重量％、但し、
ΣＭｇＯ＋ＣａＯ＋ＳｒＯ＋ＢａＯは      ０〜３０重量％、特に
０〜２０重量％であり、
ＴｉＯ２                                  ０〜１０重量％
好ましくは                              ＞０．５〜１０重量％であり、
ＺｒＯ２                                    ０〜３重量％
ＣｅＯ２                                    ０〜１重量％
Ｆｅ２Ｏ３                                  ０〜１重量％
ＷＯ３                                      ０〜３重量％
Ｂｉ２Ｏ３                                    ０〜３重量％
ＭｏＯ３                                      ０〜３重量％
を有することを特徴とする請求項１ないし１４のいずれか１項に記載のシステム。
【請求項１６】
少なくとも１つの高偏光性元素が、酸化物の形態で、ガラスマトリクスに取り込まれており、前記酸化物は、Ｂａ，Ｃｓ，Ｈｆ，Ｔａ，Ｗ，Ｒｅ，Ｏｓ，Ｉｒ，Ｐｔ，Ｐｂ，Ｂｉ，Ｌａ，Ｃｅ，Ｐｒ，Ｎｄ，Ｓｍ，Ｅｕ，Ｇｄ，Ｔｂ，Ｄｙ，Ｈｏ，Ｅｒ，Ｔｍ，Ｙｂおよび／またはＬｕの酸化物からなる群から選択されることを特徴とする請求項１〜１５のいずれか１項に記載のシステム。
【請求項１７】
前記１つまたは複数の高偏光性元素は、酸化物の形で、少なくとも８、好ましくは１２、特に好ましくは１５、特に２０重量％またはそれより多くの量で存在していることを特徴とする請求項１６に記載のシステム。
【請求項１８】
前記１つまたは複数の高偏光性元素は、酸化物の形で、少なくとも２０、好ましくは２５、特に好ましくは３５、特に４０重量％またはそれより多くの量で存在していることを特徴とする請求項１６に記載のシステム。
【請求項１９】
前記ガラス本体の前記ガラスは以下の組成：
ＳｉＯ２                              ５５〜８５重量％
Ｂ２Ｏ３                              ＞０〜３５重量％
Ａｌ２Ｏ３                              ０〜２５重量％
好ましくは                            ０〜２０重量％
Ｌｉ２Ｏ                              ＜１．０重量％
Ｎａ２Ｏ                              ＜３．０重量％
Ｋ２Ｏ                                ＜５．０重量％、但し、
ΣＬｉ２Ｏ＋Ｎａ２Ｏ＋Ｋ２Ｏは          ＜５．０重量％であり、
ＭｇＯ                                  ０〜８重量％
ＣａＯ                                  ０〜２０重量％
ＳｒＯ                                  ０〜２０重量％
ＢａＯ                                  ０〜＜４５重量％
ＴｉＯ２                                  ０〜１０重量％
好ましくは                              ＞０．５〜１０重量％であり、
ＺｒＯ２                                  ０〜３重量％
ＣｅＯ２                                  ０〜１０重量％
Ｆｅ２Ｏ３                                ０〜３重量％
好ましくは                                ０〜１重量％
ＷＯ３                                    ０〜３重量％
Ｂｉ２Ｏ３                                  ０〜＜４５重量％
ＭｏＯ３                                    ０〜３重量％
ＺｎＯ                                      ０〜１５重量％
好ましくは                                  ０〜５重量％
ＰｂＯ                                      ０〜＜４５重量％
を有し、但し、ΣＡｌ２Ｏ３＋Ｂ２Ｏ３＋ＢａＯ＋ＰｂＯ＋Ｂｉ２Ｏ３は１５〜８０重量％であり、Ｈｆ，Ｔａ，Ｗ，Ｒｅ，Ｏｓ，Ｉｒ，Ｐｔ，Ｌａ，Ｐｒ，Ｎｄ，Ｓｍ，Ｅｕ，Ｇｄ，Ｔｂ，Ｄｙ，Ｈｏ，Ｅｒ，Ｔｍ，Ｙｂおよび／またはＬｕは、酸化物の形で、０〜＜３０重量％の含量で存在しており、
並びに通常の濃度の清澄剤を有することを特徴とする請求項１６ないし１８のいずれか１項に記載のシステム。
【請求項２０】
前記ガラスは以下の組成：
ＳｉＯ２                              ５５〜８５重量％
Ｂ２Ｏ３                              ＞０〜３５重量％
Ａｌ２Ｏ３                              ０〜２０重量％
Ｌｉ２Ｏ                              ＜０．５重量％
Ｎａ２Ｏ                              ＜０．５重量％
Ｋ２Ｏ                                ＜０．５重量％、但し、
ΣＬｉ２Ｏ＋Ｎａ２Ｏ＋Ｋ２Ｏは          ＜１．０重量％であり、
ＭｇＯ                                  ０〜８重量％
ＣａＯ                                  ０〜２０重量％
ＳｒＯ                                  ０〜２０重量％
ＢａＯ                                  １５〜＜４５重量％、特に
ＢａＯ                                  ２０〜３５重量％、但し、
ΣＭｇＯ＋ＣａＯ＋ＳｒＯ＋ＢａＯは      １５〜＜４５重量％、
特に、                                  ２０〜４０重量％であり、
ＴｉＯ２                                  ０〜１０重量％
好ましくは                            ＞０．５〜１０重量％であり、
ＺｒＯ２                                  ０〜３重量％
ＣｅＯ２                                  ０〜１０重量％
好ましくは                                ０〜１重量％
Ｆｅ２Ｏ３                                  ０〜1重量％
ＷＯ３                                      ０〜３重量％
Ｂｉ２Ｏ３                                  ０〜＜４５重量％
ＭｏＯ３                                    ０〜３重量％
ＺｎＯ                                      ０〜１０重量％
好ましくは                                  ０〜５重量％
ＰｂＯ                                      ０〜＜４５重量％
を有し、但し、ΣＡｌ２Ｏ３＋Ｂ２Ｏ３＋Ｃｓ２Ｏ＋ＢａＯ＋ＰｂＯ＋Ｂｉ２Ｏ３は１５〜＜４５重量％であり、
並びに通常の濃度の清澄剤を有することを特徴とする請求項１６ないし１８のいずれか１項に記載のシステム。
【請求項２１】
前記ガラスが以下の組成：
ＳｉＯ２                              ３５〜６４重量％
Ｂ２Ｏ３                                ０〜１５重量％
Ａｌ２Ｏ３                              ０〜２０重量％
好ましくは                            ５〜１５重量％
Ｌｉ２Ｏ                                ０〜０．５重量％
Ｎａ２Ｏ                                ０〜０．５重量％
Ｋ２Ｏ                                  ０〜０．５重量％、但し、
ΣＬｉ２Ｏ＋Ｎａ２Ｏ＋Ｋ２Ｏは            ０〜１重量％であり、
ＭｇＯ                                  ０〜６重量％
ＣａＯ                                  ０〜１５重量％
ＳｒＯ                                  ０〜８重量％
ＢａＯ                                  １〜２０重量％、特に
ＢａＯ                                  １〜１０重量％、
ＴｉＯ２                                  ０〜１０重量％
好ましくは                              ＞０．５〜１０重量％であり、
ＺｒＯ２                                  ０〜１重量％
ＣｅＯ２                                  ０〜０．５重量％
Ｆｅ２Ｏ３                                ０〜０．５重量％
ＷＯ３                                    ０〜２重量％
Ｂｉ２Ｏ３                                  ０〜２０重量％
ＭｏＯ３                                    ０〜５重量％
ＺｎＯ                                      ０〜５重量％
好ましくは                                  ０〜３重量％
ＰｂＯ                                      ０〜６４重量％
を有し、但し、ΣＡｌ２Ｏ３＋Ｂ２Ｏ３＋ＢａＯ＋ＰｂＯ＋Ｂｉ２Ｏ３は８〜６５重量％であり、Ｈｆ，Ｔａ，Ｗ，Ｒｅ，Ｏｓ，Ｉｒ，Ｐｒ，Ｎｄ，Ｓｍ，Ｅｕ，Ｇｄ，Ｔｂ，Ｄｙ，Ｈｏ，Ｅｒ，Ｔｍ，Ｙｂおよび／またはＬｕは、酸化物の形で、０〜５６重量％の含量で存在しており、
並びに通常の濃度の清澄剤を有することを特徴とする請求項１２ないし１６のいずれか１項に記載のシステム。
【請求項２２】
前記ガラスが以下の組成：
ＳｉＯ２                            ５０〜６５重量％
Ｂ２Ｏ３                                ０〜１５重量％
Ａｌ２Ｏ３                              １〜１７重量％
Ｌｉ２Ｏ                                ０〜０．５重量％
Ｎａ２Ｏ                                ０〜０．５重量％
Ｋ２Ｏ                                  ０〜０．５重量％、但し、
ΣＬｉ２Ｏ＋Ｎａ２Ｏ＋Ｋ２Ｏは            ０〜１重量％であり、
ＭｇＯ                                  ０〜５重量％
ＣａＯ                                  ０〜１５重量％
ＳｒＯ                                  ０〜５重量％
ＢａＯ                                  ２０〜４９重量％、特に
ＢａＯ                                  ２０〜４０重量％、
ＴｉＯ２                                  ０〜１重量％
ＺｒＯ２                                    ０〜１重量％
ＣｅＯ２                                    ０〜０．５重量％
Ｆｅ２Ｏ３                                  ０〜０．５重量％
好ましくは                                    ０〜１重量％
ＷＯ３                                      ０〜２重量％
Ｂｉ２Ｏ３                                    ０〜４０重量％
ＭｏＯ３                                      ０〜５重量％
ＺｎＯ                                        ０〜３重量％
ＰｂＯ                                        ０〜３０重量％、特に、
ＰｂＯ                                        １０〜２０重量％
を有し、但し、ΣＡｌ２Ｏ３＋Ｂ２Ｏ３＋ＢａＯ＋ＰｂＯ＋Ｂｉ２Ｏ３は２１〜５０重量％であり、
Ｈｆ，Ｔａ，Ｗ，Ｒｅ，Ｏｓ，Ｉｒ，Ｐｔ，Ｌａ，Ｐｒ，Ｎｄ，Ｓｍ，Ｅｕ，Ｇｄ，Ｔｂ，Ｄｙ，Ｈｏ，Ｅｒ，Ｔｍ，Ｙｂおよび／またはＬｕは、酸化物の形で、０〜２９重量％の含量で存在しており、
並びに通常の濃度の清澄剤を有することを特徴とする請求項１６ないし１８のいずれか１項に記載のシステム。
【請求項２３】
前記組成物中のアルカリの含量は、＜１．０重量％であることを特徴とする請求項１６ないし２１のいずれか１項に記載のシステム。
【請求項２４】
前記ガラスは、アルカリを有しないことを特徴とする請求項１６ないし２１のいずれか１項に記載のシステム。
【請求項２５】
前記ガラス組成中のＢａＯの含量は、１５重量％よりも大きく、好ましくは１８重量％よりも大きいことを特徴とする請求項１６ないし２３のいずれか１項に記載のシステム。
【請求項２６】
前記ガラス組成中のＢａＯの含量は、２０重量％よりも大きいことを特徴とする請求項１６ないし２３のいずれか１項に記載のシステム。
【請求項２７】
前記ガラス組成中のＢａＯの含量は、２０重量％と６０重量％の間、好ましくは２０と４０重量％の間であることを特徴とする請求項１６ないし２３のいずれか１項に記載のシステム。
【請求項２８】
前記ガラス組成中のＰｂＯの含量は、５０重量％よりも大きく、特に６０重量％よりも大きく、アルカリの含量は３重量％よりも大きく、好ましくは４重量％よりも大きく、全く特に好ましくは５重量％よりも大きいことを特徴とする請求項１６ないし２１および２４ないし２６のいずれか１項に記載のシステム。
【請求項２９】
前記ガラス組成がＰｂＯを含まないときは、アルカリの含量は＜１．０重量％であり、好ましくはアルカリが含まれていないことを特徴とする請求項１６ないし２６のいずれか１項に記載のシステム。
【請求項３０】
前記ガラス組成がＰｂＯを含むときは、ＢａＯの含量は＜１０重量％であり、好ましくは＜５重量％であり、特に好ましくはＢａＯは含まれていないことを特徴とする請求項１２ないし２６のいずれか１項に記載のシステム。
【請求項３１】
前記発光装置は蛍光ランプであり、この蛍光ランプはＥＥＦＬランプ、ガス放電ランプ、ＬＣＤ表示装置、コンピュータモニタ、電話ディスプレーのためのおよびディスプレーのための照明であることを特徴とする請求項１ないし２８のいずれか１項に記載のシステム。
【請求項３２】
前記発光装置の前記ガラス本体は管状のまたは管に類似の形状を有することを特徴とする請求項１ないし３０のいずれか１項に記載のシステム。
【請求項３３】
前記管状のまたは管に類似のガラス本体の直径は＜０．８ｃｍであり、および／または肉厚は＜１ｍｍであることを特徴とする請求項３１に記載のシステム。
【請求項３４】
前記発光体の前記ガラス本体は＜１ｃｍの厚さを持つ板ガラスを有することを特徴とする請求項１ないし３２のいずれか１項に記載のシステム。